(57)【要約】【課題】生産性を低下させることなく、直下に配置された光源からの光を適正に導入することができ、しかも温度上昇に伴い、寸法変化が生じ難い導光板を創案する。【解決手段】本発明の導光板は、ガラス板を備える導光板であって、ガラス板が、光出射面と光出射面に対向する光非出射面と、光出射面に対して傾斜した第１の側面と、を有し、第１の側面上に樹脂層が形成されていることを特徴とする。【選択図】図１
2017041302.tif 000002
【特許請求の範囲】
【請求項１】
ガラス板を備える導光板であって、
ガラス板が、光出射面と光出射面に対向する光非出射面と、光出射面に対して傾斜した第１の側面と、を有し、
第１の側面上に樹脂層が形成されていることを特徴とする導光板。
【請求項２】
ガラス板とガラスフィルムとを備える導光板であって、
ガラス板が、光出射面と光出射面に対向する光非出射面と、光出射面に対して傾斜した第１の側面と、第２〜４の側面と、を有し、
ガラスフィルムが、外表面と接着面を有し、
ガラスフィルムの外表面の平均表面粗さＲａが１００ｎｍ以下であり、
ガラス板の第１の側面とガラスフィルムの接着面が、樹脂層を介して接着固定されていることを特徴とする導光板。
【請求項３】
ガラス板の第１の側面の平均表面粗さＲａが０．１μｍ以上であることを特徴とする請求項１又は２に記載の導光板。
【請求項４】
ガラス板の第１の側面と光出射面が交差する角度が４０〜５５°であることを特徴とする請求項１〜３の何れかに記載の導光板。
【請求項５】
ガラス板と樹脂層の屈折率ｎｄが略同等であることを特徴とする請求項１〜４の何れかに記載の導光板。
【請求項６】
ガラス板とガラスフィルムの屈折率ｎｄが略同等であることを特徴とする請求項２〜５の何れかに記載の導光板。
【請求項７】
ガラス板の板厚が５ｍｍ以下であることを特徴とする請求項１〜６の何れかに記載の導光板。
【請求項８】
ガラスフィルムの外表面に反射膜が形成されていることを特徴とする請求項２〜７の何れかに記載の導光板。
【請求項９】
ガラスフィルムの厚みが１０〜５００μｍであることを特徴とする請求項２〜８の何れかに記載の導光板。
【請求項１０】
直下型面発光装置に用いることを特徴とする請求項１〜９の何れかに記載の導光板。
【請求項１１】
光出射面と光出射面に対向する光非出射面と、光出射面に対して傾斜した第１の側面と、第２〜４の側面と、を有するガラス板を得る工程と、
ガラス母材をリドロー法により成形して、外表面と接着面を有するガラスフィルムを得る工程と、
樹脂層を介して、ガラス板の第１の側面とガラスフィルムの接着面を接着固定して、導光板を得る工程と、を備えることを特徴とする導光板の製造方法。
【請求項１２】
機械加工によりガラス板の第１の側面を形成することを特徴とする請求項１１に記載の導光板の製造方法。
【請求項１３】
オーバーフローダウンドロー法によりガラス板を成形することを特徴とする請求項１１又は１２に記載の導光板の製造方法。
【発明の詳細な説明】
【技術分野】
【０００１】
本発明は、導光板に関し、特に、直下型面発光装置に好適な導光板に関する。
【背景技術】
【０００２】
従来から、液晶テレビ等に液晶表示装置が用いられている。液晶表示装置は、面発光装置と、この面発光装置の光出射面側に配置される液晶パネルとを備えている。面発光装置として、例えば、直下型とエッジライト型が知られているが、現在では、エッジライト型面発光装置が主流になっている。
【０００３】
エッジライト型面発光装置では、ＬＥＤ（Ｌｉｇｈｔ  Ｅｍｉｔｔｉｎｇ  Ｄｉｏｄｅ）等の光源と、導光板と、反射膜等の反射層とを備えている。光源は、導光板の光出射面（表面）に対して直交方向となる側面に配置される。導光板は、光源からの光を側面から取り込み、全反射により内部に伝播させて、光出射面から面状に出射させるために配置される。導光板として、アクリル樹脂等の樹脂板が一般的に使用されている（特許文献１〜４参照）。反射層は、光出射面と対向する背面側に配置され、背面に抜けた光を反射させて、液晶パネル等の表示面を発光させるために配置される。なお、液晶パネル等の表示面を均一に発光させるために、導光板の光出射面側に、拡散層が配置される場合もある。
【０００４】
しかし、エッジライト型面発光装置では、光源や配線機構等を導光板の外側に配置する必要があり、近年の液晶表示装置の狭額縁化の要求を満たすことが困難である。
【０００５】
一方、直下型面発光装置は、光源が、導光板の光出射面側、或いは光出射面に対して反対となる背面側に配置されるため、液晶表示装置の狭額縁化に有利である（特許文献５参照）。結果として、液晶表示装置のデザイン性を高めることができる。
【先行技術文献】
【特許文献】
【０００６】
【特許文献１】特開２０１２−１２３９３３号公報
【特許文献２】特開２０１２−１３８３４５号公報
【特許文献３】特開２０１２−２１６５２３号公報
【特許文献４】特開２０１２−２１６５２８号公報
【特許文献５】特表２０１１−１３８６９８号公報
【発明の開示】
【発明が解決しようとする課題】
【０００７】
ところで、従来の直下型面発光装置では、樹脂板等の板状体の何れかの側面に対して、研削、研磨、表面処理等を行うことにより、板状体に一方の主面に対して約４５°になる傾斜側面を形成し、この傾斜側面で光源からの光を全反射させて、板状体の内部に伝搬させていた。
【０００８】
しかし、上記方法では、板状体を一定角度で工作機械に固定しなければならず、傾斜側面の表面平滑性を高めることが困難である。そして、傾斜側面の表面平滑性を高めようとすると、導光板の製造効率が大幅に低下してしまう。特に、板状体の寸法が大きい場合は、その傾向が顕著になる。
【０００９】
更に、直下型面発光装置では、光源から光が発生すると、熱が発生し、それに伴い、導光板の温度も上昇する。そして、導光板として樹脂板を用いる場合、導光板の熱による寸法変化は液晶パネルの寸法変化よりも大きくなる。この原因は、樹脂板の熱膨張係数が高いことによる。例えば、アクリル樹脂板の熱膨張係数は約７００×１０−７／℃である。そのため、従来までは、寸法変化の差に起因して不当な応力が発生しないように、導光板と光源の間隔を大きくしなければならず、液晶表示装置の薄型化を図り難かった。
【００１０】
そこで、本発明は、上記事情に鑑みなされたものであり、その技術的課題は、生産性を低下させることなく、直下に配置された光源からの光を適正に導入することができ、しかも温度上昇に伴い、寸法変化が生じ難い導光板を創案することである。
【課題を解決するための手段】
【００１１】
本発明者等は、鋭意検討の結果、ガラス板の何れかの側面を傾斜側面とした後に、その傾斜側面上に樹脂層を形成することにより、上記技術的課題を解決し得ることを見出し、本発明として提案するものである。すなわち、本発明の導光板は、ガラス板を備える導光板であって、ガラス板が、光出射面と光出射面に対向する光非出射面と、光出射面に対して傾斜した第１の側面と、を有し、第１の側面上に樹脂層が形成されていることを特徴とする。
【００１２】
本発明の導光板は、ガラス板を備えている。ガラス板を用いると、熱による導光板の寸法変化が小さくなり、液晶表示装置の薄型化に適正に対応することができる。
【００１３】
本発明の導光板は、ガラス板が光出射面に対して傾斜した第１の側面を有している。このようにすれば、ガラス板の直下に配置された光源からの光を第１の側面で全反射させて、ガラス板内に伝搬させることが可能になる。
【００１４】
本発明の導光板は、ガラス板の第１の側面上に樹脂層が形成されている。このようにすれば、研削、研磨、表面処理等により、ガラス板の第１の側面の表面平滑性を高めなくても、樹脂層の表面を平滑化すれば、ガラス板の第１の側面から光が漏れ難くなる。
【００１５】
更に、近年、導光板の大型化の要求が高まっているが、本発明の導光板は大型化に有利であり、また本発明の導光板を複数組み合わせると、導光板の更なる大型化も可能になる。
【００１６】
第二に、本発明の導光板は、ガラス板とガラスフィルムとを備える導光板であって、ガラス板が、光出射面と光出射面に対向する光非出射面と、光出射面に対して傾斜した第１の側面と、第２〜４の側面と、を有し、ガラスフィルムが、外表面と接着面を有し、ガラスフィルムの外表面の平均表面粗さＲａが１００ｎｍ以下であり、ガラス板の第１の側面とガラスフィルムの接着面が、樹脂層を介して接着固定されていることを特徴とする。ここで、「平均表面粗さＲａ」は、ＪＩＳ  Ｒ０６０１：２００１に準拠して測定した値を指す。
【００１７】
本発明の導光板は、ガラス板の第１の側面にガラスフィルムを接着固定している。このようにすれば、研削、研磨、表面処理等により、ガラス板の第１の側面の表面平滑性を高めなくても、ガラスフィルムの表面平滑性が高いため、ガラス板の第１の側面から光が漏れ難くなる。また、ガラス板とガラスフィルムを接着固定すれば、両部材が一体化されるため、導光板の強度を高めることもできる。
【００１８】
第三に、本発明の導光板は、ガラス板の第１の側面の平均表面粗さＲａが０．１μｍ以上であることが好ましい。
【００１９】
第四に、本発明の導光板は、ガラス板の第１の側面と光出射面が交差する角度が４０〜５５°であることが好ましい。
【００２０】
第五に、本発明の導光板は、ガラス板と樹脂層の屈折率ｎｄが略同等であることが好ましい。ここで、「屈折率ｎｄが略同等」とは、屈折率差が±０．０２以内、好ましくは±０．０１以内の場合を指す。
【００２１】
第六に、本発明の導光板は、ガラス板とガラスフィルムの屈折率ｎｄが略同等であることが好ましい。
【００２２】
第七に、本発明の導光板は、ガラス板の板厚が５ｍｍ以下であることが好ましい。
【００２３】
第八に、本発明の導光板は、ガラスフィルムの外表面に反射膜が形成されていることが好ましい。
【００２４】
第九に、本発明の導光板は、ガラスフィルムの厚みが１０〜５００μｍであることが好ましい。
【００２５】
第十に、本発明の導光板は、直下型面発光装置に用いることが好ましい。
【００２６】
第十一に、本発明の導光板は、光出射面と光出射面に対向する光非出射面と、光出射面に対して傾斜した第１の側面と、第２〜４の側面と、を有するガラス板を得る工程と、ガラス母材をリドロー法により成形して、外表面と接着面を有するガラスフィルムを得る工程と、樹脂層を介して、ガラス板の第１の側面とガラスフィルムの接着面を接着固定して、導光板を得る工程と、を備えることを特徴とする。ここで、「リドロー法」とは、所定形状のガラス母材を軟化点以上の温度で加熱して、下方に延伸成形する方法である。
【００２７】
第十一に、本発明の導光板は、ガラス板の第１の側面を機械加工により形成することが好ましい。
【００２８】
第十二に、本発明の導光板は、オーバーフローダウンドロー法によりガラス板を成形することが好ましい。
【００２９】
図１は、本発明の導光板の一例を示す概念断面図である。図１に示すように、導光板１は、ガラス板２を備えている。ガラス板２は、長さ方向及び幅方向に沿って延びる光出射面１０と、光非出射面１１と、光出射面１０に対して約４５°に傾斜した第１の側面１２と、幅方向及び厚み方向に沿って延びる第２の側面１３と、図示しない第３、４の側面と、を有している。ここで、ガラス板２の光非出射面１１、第２の側面１３及び第３、４の側面には、図示しない反射層が形成されている。また、ガラス板２は、オーバーフローダウンドロー法で成形されており、光出射面１０と光非出射面１１は火造り面である。そして、ガラス板２の光出射面１０と光非出射面１１の平均表面粗さＲａは０．２ｎｍである。また、ガラス板２の第１の側面１２上には、樹脂層３が形成されている。ここで、ガラス板２の屈折率ｎｄは、樹脂層３の屈折率ｎｄと略同等である。更に、ガラス板２の第１の側面１２の下方には、光源４が配置されている。なお、図１において、ガラス板２の上面を光出射面１０、下面を光非出射面１１としているが、光出射面１０と光非出射面１１は上下逆であってもよい。
【００３０】
図１に示すように、光源４から出射した光は、ガラス板２の光非出射面１１からガラス板２内に侵入し、ガラス板２の第１の側面１２で全反射して、ガラス板２内に伝搬されていく。そして、ガラス板２内に伝搬した光は、ガラス板２の光出射面１０から出射して、面発光することになる。
【００３１】
図２は、本発明の導光板の一例を示す概念断面図である。図２に示すように、導光板５は、ガラス板６とガラスフィルム７を備えており、これらが、樹脂層８を介して接着固定されている。ガラス板６は、長さ方向及び幅方向に沿って延びる光出射面２０と光非出射面２１と、光出射面２０に対して約４５°に傾斜した第１の側面２２と、幅方向及び厚み方向に沿って延びる第２の側面２３と、図示しない第３、４の側面と、を有している。ここで、ガラス板６の光非出射面２１、第２の側面２３及び第３、４の側面には、図示しない反射層が形成されている。また、ガラス板６は、オーバーフローダウンドロー法で成形されており、光出射面２０と光非出射面２１は火造り面である。そして、ガラス板６の光出射面２０と光非出射面２１の平均表面粗さＲａは０．２ｎｍである。
【００３２】
ガラス板６の第１の側面２２上には、樹脂層８を介して、ガラスフィルム７が接着固定されている。ガラスフィルム７は、外表面２４と接着面２５を有し、接着面２５が樹脂層８と接している。また、ガラスフィルム７は、リドロー法で成形されており、厚みが１００μｍである。そして、ガラスフィルム７の外表面２４と接着面２５は火造り面であり、外表面２４と接着面２５の平均表面粗さＲａは０．２ｎｍである。
【図面の簡単な説明】
【００３３】
【図１】本発明の導光板の一例を示す概念断面図である。
【図２】本発明の導光板の他の例を示す概念断面図である。
【発明を実施するための形態】
【００３４】
本発明の導光板において、ガラス板の光路長１００ｍｍ、波長範囲４００〜７５０ｎｍにおける最大透過率は、好ましくは８５％以上、８７％以上、８８％以上、８９％以上、特に９０％以上である。最大透過率が低過ぎると、液晶表示装置の輝度特性が低下し易くなる。
【００３５】
ガラス板の光路長１００ｍｍ、波長範囲４００〜７５０ｎｍにおける最大透過率と最小透過率の透過率差は、好ましくは１２％以下、１０％以下、８％以下、６％以下、特に５％以下である。この透過率差が大き過ぎると、液晶表示装置の輝度特性が低下し易くなる。なお、「光路長１００ｍｍ、波長範囲４００〜７５０ｎｍにおける最大透過率と最小透過率」は、市販の透過率測定装置で測定可能であり、例えば、島津製作所社製ＵＶ−３１００ＰＣにより測定可能である。
【００３６】
ガラス板の熱膨張係数は、好ましくは１２０×１０−７／℃以下、９５×１０−７／℃以下、７０×１０−７／℃以下、特に２５×１０−７〜６０×１０−７／℃である。熱膨張係数が高過ぎると、熱によるガラス板の寸法変化が大きくなる。なお、「熱膨張係数」は、ディラトメーターを用いて、ＪＩＳ  Ｒ３１０２に基づき、３０〜３８０℃における平均熱膨張係数を測定した値を指す。
【００３７】
ガラス板の歪点は、好ましくは４６０℃以上、４８０℃以上、５００℃以上、５２０℃以上、５３０℃以上、５５０℃以上、特に５９０℃以上である。歪点が低過ぎると、ガラス板の耐熱性が低下し易くなり、例えば、熱によるガラス板の寸法変化が大きくなったり、ガラス板の光出射面又は光非出射面に高温で反射膜、拡散膜等を成膜すると、ガラス板が熱変形し易くなる。なお、「歪点」は、ＪＩＳ  Ｒ３１０３に基づいて測定した値である。
【００３８】
ガラス板中のＲｈ２Ｏ３の含有量は質量で１ｐｐｍ未満であり、好ましくは０．８ｐｐｍ以下、０．６ｐｐｍ以下、０．０１〜０．５ｐｐｍ、０．０５〜０．４ｐｐｍ、特に０．１〜０．３ｐｐｍである。Ｒｈ２Ｏ３の含有量が多過ぎると、波長範囲４００〜７５０ｎｍにおける最大透過率と最小透過率の透過率差が過大になり易い。なお、Ｒｈ２Ｏ３は、ガラス製造設備から主として導入される不純物であることから、Ｒｈ２Ｏ３の含有量を制限し過ぎると、ガラス製造設備に高強度のＰｔ−Ｒｈ合金を使用し難くなり、ガラス板の製造コストが高騰する。
【００３９】
Ｒｈ２Ｏ３の含有量を可及的に低減するには、高純度ガラス原料を用いたり、Ｒｈ２Ｏ３が混入しないようにガラス製造条件を調整したり、ガラス製造設備におけるＰｔ−Ｒｈ合金の使用箇所を減らせばよい。
【００４０】
ガラス板中のＣｒ２Ｏ３の含有量は、好ましくは質量で５ｐｐｍ以下、４ｐｐｍ以下、３ｐｐｍ以下、０．１〜１．５ｐｐｍ、０．２〜１ｐｐｍ、特に０．３〜０．８ｐｐｍである。Ｃｒ２Ｏ３の含有量が多過ぎると、波長範囲４００〜７５０ｎｍにおける最大透過率と最小透過率の透過率差が過大になり易い。なお、Ｃｒ２Ｏ３の含有量が少な過ぎると、原料コスト、ガラス板の製造コストが高騰する。
【００４１】
ガラス板中のＦｅ２Ｏ３の含有量は、好ましくは質量で５０ｐｐｍ以下、４０ｐｐｍ以下、３０ｐｐｍ以下、１〜２８ｐｐｍ、５〜２５ｐｐｍ、特に１０〜２２ｐｐｍである。Ｆｅ２Ｏ３の含有量が多過ぎると、光路長１００ｍｍ、波長範囲４００〜７５０ｎｍにおける最大透過率が低下し易くなる。なお、Ｆｅ２Ｏ３の含有量が質量で１ｐｐｍより少なくなると、原料コスト、ガラス板の製造コストが高騰する。
【００４２】
Ｆｅ２Ｏ３とＣｒ２Ｏ３の含有量を可及的に低減するには、高純度ガラス原料を用いたり、ガラス原料にＦｅ２Ｏ３とＣｒ２Ｏ３が混入しないように設計された原料調合設備等を使用すればよい。
【００４３】
本発明の導光板では、ガラス板中のＶ２Ｏ５、ＮｉＯ、ＭｎＯ２、Ｎｄ２Ｏ３、ＣｅＯ２、Ｅｒ２Ｏ３の含有量を可及的に低減することが好ましく、例えば０．０３質量％以下、０．０２質量％以下、０．０１５質量％以下、０．０１質量％以下、０．００５質量％以下、特に０．００３質量％以下に低減することが好ましい。
【００４４】
ガラス板は、ガラス組成として、質量％で、ＳｉＯ２  ４０〜８０％、Ａｌ２Ｏ３  １〜１５％、Ｂ２Ｏ３  ０〜２０％、Ｎａ２Ｏ  ０〜２０％、ＭｇＯ  ０〜１０％、ＣａＯ  ０〜１５％、ＳｒＯ  ０〜１５％、ＢａＯ  ０〜３５％を含有することが好ましい。上記のように各成分の含有量を規制した理由を下記に示す。なお、各成分の含有範囲の説明において、％表示は質量％を意味する。
【００４５】
ＳｉＯ２は、ガラスのネットワークフォーマーとなる成分であり、熱膨張係数を低下させて、熱による寸法変化を低減する成分である。また耐酸性、歪点を高める成分である。ＳｉＯ２の含有量は、好ましくは４０〜８０％、６０〜７８％、特に６７〜７７％である。ＳｉＯ２の含有量が多くなると、高温粘性が高くなり、溶融性が低下すると共に、成形時にクリストバライトの失透ブツが析出し易くなる。一方、ＳｉＯ２の含有量が少なくなると、熱膨張係数が高くなって、熱による寸法変化が大きくなる傾向にある。また耐酸性、歪点が低下し易くなる。
【００４６】
Ａｌ２Ｏ３は、熱膨張係数を低下させて、熱による寸法変化を低減する成分である。また、歪点を高めたり、成形時にクリストバライトの失透ブツの析出を抑える効果もある。Ａｌ２Ｏ３の含有量は、好ましくは１〜１５％、１〜１２％、特に２〜８％である。Ａｌ２Ｏ３の含有量が多くなると、液相温度が上昇して、ガラス板に成形し難くなる。一方、Ａｌ２Ｏ３の含有量が少なくなると、熱膨張係数が高くなって、熱による寸法変化が大きくなる傾向にある。また歪点が低下し易くなる。
【００４７】
Ｂ２Ｏ３は、融剤として作用し、高温粘性を下げて、溶融性を改善する成分である。また熱膨張係数を低下させて、熱による寸法変化を低減する成分である。Ｂ２Ｏ３の含有量は、好ましくは０〜２０％、３〜１８％、５〜１６％、特に７〜１５％である。Ｂ２Ｏ３の含有量が多くなると、歪点、耐酸性が低下し易くなる。一方、Ｂ２Ｏ３の含有量が少なくなると、熱膨張係数が高くなって、熱による寸法変化が大きくなる傾向にある。また溶融性が低下し易くなる。
【００４８】
Ｎａ２Ｏは、高温粘性を低下させて、溶融性を改善する成分である。Ｎａ２Ｏの含有量は、好ましくは０〜２０％、５〜１８％、３〜１６％、特に８〜１５％である。Ｎａ２Ｏの含有量が多くなると、熱膨張係数が高くなって、熱による寸法変化が大きくなる傾向にある。一方、Ｎａ２Ｏの含有量が少なくなると、溶融性が低下し易くなる。
【００４９】
ＭｇＯは、高温粘性を低下させて、溶融性を改善する成分である。ＭｇＯの含有量は、好ましくは０〜１０％、０〜６％、特に０〜１％である。ＭｇＯの含有量が多過ぎると、成形時に失透ブツが析出し易くなる。
【００５０】
ＣａＯは、歪点を低下させずに高温粘性のみを低下させて、溶融性を改善する成分である。ＣａＯの含有量は、好ましくは０〜１５％、１〜１４％、特に２〜１３％である。ＣａＯの含有量が多過ぎると、成形時に失透ブツが析出し易くなる。
【００５１】
ＳｒＯは、耐薬品性、耐失透性を高める成分である。ＳｒＯの含有量は、好ましくは０〜１５％、０〜１０％、特に０〜５％である。ＳｒＯの含有量が多くなると、密度が高くなったり、熱膨張係数が高くなって、熱による寸法変化が大きくなる傾向にある。また溶融性が低下し易くなる。
【００５２】
ＢａＯは、耐薬品性、耐失透性を高める成分である。ＢａＯの含有量は、好ましくは０〜３５％、０．１〜３０％、特に５〜２６％である。ＢａＯの含有量が多くなると、密度が高くなったり、熱膨張係数が高くなって、熱による寸法変化が大きくなる傾向にある。また溶融性が低下し易くなる。
【００５３】
Ｒｈ２Ｏ３、Ｃｒ２Ｏ３、Ｆｅ２Ｏ３、Ｖ２Ｏ５、ＮｉＯ、ＭｎＯ２、Ｎｄ２Ｏ３、ＣｅＯ２及びＥｒ２Ｏ３の好適な含有量等は、上記の通りである。
【００５４】
上記成分以外にも、他の成分を導入してもよい。例えば、液相温度を低下させるために、Ｙ２Ｏ３、Ｌａ２Ｏ３、Ｎｂ２Ｏ５、Ｐ２Ｏ５を各３％まで、溶融温度を低下させるために、Ｌｉ２Ｏ、Ｋ２Ｏ、Ｃｓ２Ｏを各６％まで、清澄剤としてＡｓ２Ｏ３、Ｓｂ２Ｏ３、ＳｎＯ２、ＳＯ３、Ｆ、Ｃｌ等を合量で２％まで導入してもよい。但し、Ａｓ２Ｏ３、Ｓｂ２Ｏ３は、環境負荷物質であり、またフロート法でガラス板を成形する場合、フロートバス中で還元されて金属異物となるため、実質的な導入を避けることが好ましく、具体的には、その含有量をそれぞれ０．０１％未満とすることが好ましい。
【００５５】
ガラス板の長さ寸法は、好ましくは３５０ｍｍ以上、１０００ｍｍ以上、１５００ｍｍ以上、２０００ｍｍ以上、２５００ｍｍ以上、特に３０００ｍｍ以上である。ガラス板の幅寸法は、好ましくは１０００ｍｍ以上、１５００ｍｍ以上、２０００ｍｍ以上、２５００ｍｍ以上、特に３０００ｍｍ以上である。ガラス板が大型化する程、研削、研磨、表面処理等により、ガラス板の第１の側面の表面平滑性を高めることが困難になるため、本発明の効果が相対的に大きくなる。また、ガラス板が大型化する程、導光板の大型化することができる。結果として、液晶表示装置の大型化に対応し易くなる。
【００５６】
ガラス板の板厚は、好ましくは５ｍｍ以下、３ｍｍ以下、２ｍｍ以下、１．５ｍｍ以下、１ｍｍ以下、特に０．７ｍｍ以下である。ガラス板の板厚が小さくなる程、研削、研磨、表面処理等により、ガラス板の第１の側面の表面平滑性を高めることが困難になるため、本発明の効果が相対的に大きくなる。また、ガラス板の板厚が小さくなる程、導光板の薄型化することができる。結果として、液晶表示装置の薄型化に対応し易くなる。
【００５７】
ガラス板は、光出射面に対して傾斜した第１の側面を有している。このような第１の側面は、加工効率の観点から、研削、研磨等の機械加工により形成することが好ましい。
【００５８】
ガラス板の第１の側面の平均表面粗さＲａは、好ましくは０．１μｍ以上、０．２μｍ以上、０．５μｍ以上、０．８μｍ以上、特に１〜２０μｍである。ガラス板の第１の側面の平均表面粗さＲａが小さ過ぎると、第１の側面の加工効率、特に研磨効率が低下して、ガラス板の製造効率が低下し易くなる。
【００５９】
ガラス板の第１の側面と光出射面が交差する角度は、好ましくは４０〜５５°、特に４３〜４７°である。このようにすれば、光源から出射した光が、第１の側面で全反射し易くなるため、導光板の光利用効率を高めることができる。
【００６０】
ガラス板の第２〜４の側面には、面取り部を形成してもよい。面取り部を形成すれば、ガラス板が第２〜４の側面を起点にして、破損し難くなる。
【００６１】
ガラス板の光出射面に拡散板を貼り付けてもよく、拡散層を形成してもよい。このようにすれば、導光板の輝度特性の均一化を図ることができる。またガラス板の光非出射面に反射層が形成されていることが好ましい。このようにすれば、ガラス板内に伝搬した光が漏れ難くなる。なお、反射層として、光非出射面に反射膜を直接成膜してもよいが、反射シールを貼り付けてもよい。
【００６２】
ガラス板の第２〜４の側面の全部又は一部に反射層が形成されていることが好ましく、ガラス板の第２〜４の側面の全部に反射層が形成されていることが好ましい。このようにすれば、ガラス板内に伝搬した光が第２〜４の側面から漏れ難くなる。なお、反射層として、第２〜４の側面に反射膜を直接成膜してもよいが、反射シールを貼り付けてもよい。
【００６３】
ガラス板は、オーバーフローダウンドロー法で成形されてなることが好ましい。このようにすれば、成形時にガラスリボンの表裏面の温度差、組成差が生じ難いと共に、未研磨で表面平滑性が高いガラス板を成形し易くなり、結果として、導光板の製造コストの低廉化、輝度特性の均一化を図り易くなる。この理由は、オーバーフローダウンドロー法の場合、表面となるべき面が樋状耐火物に接触せず、自由表面の状態で成形されるからである。
【００６４】
なお、オーバーフローダウンドロー法以外にも、スロットダウンドロー法、フロート法、ロールアウト法、リドロー法等でガラス板を成形することもできる。なお、フロート法では、成形時にガラスリボンの表裏面の温度差、組成差が発生し易いが、成形時の温度制御を厳密に行うと、その温度差、組成差を低減することができる。
【００６５】
本発明の導光板において、ガラス板の第１の側面上には、樹脂層が形成されている。樹脂層の光路長１００ｍｍ、波長範囲５５０ｎｍにおける透過率は、好ましくは８５％以上、８７％以上、８８％以上、８９％以上、特に９０％以上である。透過率が低過ぎると、樹脂層で光が吸収されて、液晶表示装置の輝度特性が低下し易くなる。
【００６６】
樹脂層の屈折率ｎｄは、ガラス板の屈折率ｎｄと略同等であることが好ましい。このようにすれば、ガラス板と樹脂層の界面で光損失が生じ難くなる。
【００６７】
樹脂層は、接着剤により形成することが好ましい。接着剤として、例えば、アクリル系樹脂、メタクリレート系樹脂、エポキシ系樹脂が好ましく、また作業性の観点から、紫外線硬化樹脂が好ましい。更に、樹脂層の耐熱温度（軟化変形しない最高温度）は、好ましくは１００℃以上、１５０℃以上、２００℃以上、特に２５０℃以上である。樹脂層の耐熱温度が低過ぎると、光源からの熱により、樹脂層が変形して、ガラス板とガラスフィルムを接着固定し難くなる。
【００６８】
本発明の導光板において、ガラス板の第１の側面とガラスフィルムの接着面は、樹脂層を介して接着固定されていることが好ましい。ガラスフィルムの屈折率ｎｄは、樹脂層の屈折率ｎｄと略同等であることが好ましい。このようにすれば、ガラスフィルムと樹脂層の界面で光損失が生じ難くなる。なお、ガラスフィルムの屈折率ｎｄは、光損失を低減する観点から、ガラス板の屈折率ｎｄと略同等であることが好ましい。
【００６９】
ガラスフィルムの光路長１００ｍｍ、波長範囲４００〜７５０ｎｍにおける最大透過率は、好ましくは８５％以上、８７％以上、８８％以上、８９％以上、特に９０％以上である。最大透過率が低過ぎると、液晶表示装置の輝度特性が低下し易くなる。
【００７０】
ガラスフィルムの光路長１００ｍｍ、波長範囲４００〜７５０ｎｍにおける最大透過率と最小透過率の透過率差は１２％以下であり、好ましくは１０％以下、８％以下、６％以下、特に５％以下である。この透過率差が大き過ぎると、液晶表示装置の輝度特性が低下し易くなる。
【００７１】
ガラスフィルムの熱膨張係数は、好ましくは１２０×１０−７／℃以下、９５×１０−７／℃以下、７０×１０−７／℃以下、特に２５×１０−７〜６０×１０−７／℃である。熱膨張係数が高過ぎると、熱によるガラスフィルムの寸法変化が大きくなる。
【００７２】
ガラスフィルムの歪点は、好ましくは４６０℃以上、４８０℃以上、５００℃以上、５２０℃以上、５３０℃以上、５５０℃以上、特に５９０℃以上である。歪点が低過ぎると、ガラス板の耐熱性が低下し易くなり、例えば、熱によるガラスフィルムの寸法変化が大きくなったり、ガラスフィルムの外表面に高温で反射膜等を成膜すると、ガラスフィルムが熱変形し易くなる。
【００７３】
ガラスフィルムの外表面は火造り面であることが好ましく、またガラスフィルムの外表面の平均表面粗さＲａは、好ましくは１００ｎｍ以下、１０ｎｍ以下、５ｎｍ以下、２ｎｍ以下、１ｎｍ以下、０．５ｎｍ以下、特に０．２ｎｍ以下である。このようにすれば、ガラスフィルムの外表面が円滑になり、ガラス板の第１の側面から光が漏れ難くなる。また、ガラスフィルムの接着面は火造り面であることが好ましく、またガラスフィルムの接着面の平均表面粗さＲａは、好ましくは１００ｎｍ以下、１０ｎｍ以下、５ｎｍ以下、２ｎｍ以下、１ｎｍ以下、０．５ｎｍ以下、特に０．２ｎｍ以下である。このようにすれば、ガラスフィルムとガラス板を精度良く接着固定することができる。
【００７４】
ガラスフィルムの表面平滑性を高める方法として、例えば、ガラスフィルムの表面を＃２０００以上の砥石で研磨する方法、ガラスフィルムの表面をエッチングする方法、リドロー法でガラスフィルムを成形する方法等が挙げられるが、ガラスフィルムの生産効率の観点から、リドロー法でガラスフィルムを成形する方法が好ましい。
【００７５】
ガラスフィルムの寸法は、ガラス板の第１の側面と略同等（長辺と短辺共に±３％以内）であることが好ましい。ガラスフィルムの厚みは、好ましくは１０〜５００μｍ、２０〜２００μｍ、特に３０〜１００μｍである。ガラスフィルムの厚みが小さ過ぎると、ガラス母材からの成形が困難になり、幅寸法を拡大し難くなる。一方、ガラスフィルムの厚みが大き過ぎると、導光板の質量が増大する。
【００７６】
ガラスフィルムの外表面上に反射膜が形成されていることが好ましい。このようにすれば、ガラス板の第１の側面から光が漏れ難くなる。なお、反射膜として、コストの観点から、Ａｌ、Ａｇ等の金属膜が好ましい。
【００７７】
ガラスフィルムは、リドロー法により成形されてなることが好ましい。このようにすれば、長尺、且つ薄肉のガラスフィルムを作製し易くなり、またガラスフィルムの表面を研磨しなくても、ガラスプリズムの表面平滑性を容易に高めることができる。なお、リドロー法に供されるガラス母材の表面平滑性が高い程、ガラスフィルムの表面平滑性が向上し、ガラス母材の寸法精度が高い程、ガラスフィルムの寸法精度が向上する。
【００７８】
本発明の導光板を複数組み合わせて、大型の導光板とすることが好ましい。このようにすれば、大型の導光板を容易に得ることができる。
【００７９】
本発明の導光板の製造方法は、光出射面と光出射面に対向する光非出射面と、光出射面に対して傾斜した第１の側面と、第２〜４の側面と、を有するガラス板を得る工程と、ガラス母材をリドロー法により成形して、外表面と接着面を有するガラスフィルムを得る工程と、樹脂層を介して、ガラス板の第１の側面とガラスフィルムの接着面を接着固定して、導光板を得る工程と、を備えることを特徴とする。ここで、本発明の導光板の製造方法の技術的特徴は、本発明の導光板の説明欄に既に記載済みであり、ここでは、その詳細な説明を省略する。
【実施例】
【００８０】
以下、実施例に基づいて、本発明を説明する。なお、試料Ｎｏ．１、２は本願発明の実施例であり、試料Ｎｏ．３は本願発明の比較例である。但し、以下の実施例は、単なる例示である。本発明は、以下の実施例に何ら限定されない。
【００８１】
（試料Ｎｏ．１の作製、評価）
最初に、ガラス板（日本電気硝子社製ＢＤＡ、１００ｍｍ×１００ｍｍ×１．０ｍｍ厚、屈折率ｎｄ  １．５１）を用意した。次に、ガラス板の側面の一つに対して、研削、研磨等を行うことにより、ガラス板に一方の主面に対して４５°になる傾斜面（第１の側面に相当）を形成した。なお、ガラス板の傾斜面は、＃６００の研磨パッドで研磨されている。その後、ガラス板の傾斜面の全面にメタクリレート系の紫外線硬化樹脂を塗布、硬化することにより、ガラス板の傾斜面に樹脂層を形成し、試料Ｎｏ．１の導光板を得た。この紫外線硬化樹脂は、光路長１０ｍｍ、波長範囲５５０ｎｍにおける透過率が９０％であり、屈折率ｎｄが１．５０であった。
【００８２】
続いて、ガラス板の傾斜面の下方に位置する主面の１．０ｍｍ直下にＬＥＤ光源を配置すると共に、ガラス板の傾斜面とは反対側となる側面（第２の側面に相当）近傍に光強度測定機の受光部を配置した。更に、予めＬＥＤ光源から直接受光した場合の光強度を測定した後、その光強度と上記導光板を通した場合の光強度とを比較して、光利用効率を算出した。その結果、光利用効率は３０％であった。なお、ガラス板の傾斜面上に樹脂層を形成しない場合についても、同様の方法により、光利用効率を測定したところ、その光利用効率は２０％であった。
【００８３】
（試料Ｎｏ．２の作製、評価）
まず、ガラス板（日本電気硝子社製ＢＤＡ、１００ｍｍ×１００ｍｍ×１．０ｍｍ厚、屈折率ｎｄ  １．５１）を用意した。更に、平板状に加工されたガラス母材（日本電気硝子社製ＢＤＡ）を軟化点以上の温度に加熱して、延伸成形した後、所定寸法に切断加工して、表面が火造り面となる５０μｍ厚のガラスフィルムを得た。なお、ガラスフィルムの表面の平均表面粗さＲａは０．２ｎｍであった。次に、ガラス板の側面の一つに対して、研削、研磨等を行うことにより、ガラス板に一方の主面に対して４５°になる傾斜面（第１の側面に相当）を形成した。なお、ガラス板の傾斜面は、＃６００の研磨パッドで研磨されている。その後、ガラス板の傾斜面にメタクリレート系の紫外線硬化樹脂を用いることにより、ガラス板の傾斜面に同寸法に切断加工されたガラスフィルムを接着固定し、試料Ｎｏ．２の導光板を得た。この紫外線硬化樹脂は、光路長１０ｍｍ、波長範囲５５０ｎｍにおける透過率が９０％であり、屈折率ｎｄが１．５０であった。
【００８４】
続いて、ガラス板の傾斜面の下方に位置する主面の１．０ｍｍ直下にＬＥＤ光源を配置すると共に、ガラス板の傾斜面とは反対側となる側面（第２の側面に相当）近傍に光強度測定機の受光部を配置した。更に、予めＬＥＤ光源から直接受光した場合の光強度を測定した後、その光強度と上記導光板を通した場合の光強度とを比較して、光利用効率を算出した。その結果、光利用効率は４２％であった。なお、ガラスフィルムの外表面にＡｌ反射膜を形成した場合についても、同様の方法により、光利用効率を測定したところ、その光利用効率は４８％であった。
【００８５】
（試料Ｎｏ．３の作製、評価）
まず、ガラス板（日本電気硝子社製ＢＤＡ、１００ｍｍ×１００ｍｍ×１．０ｍｍ厚、屈折率ｎｄ  １．５１）を用意した。
【００８６】
次に、ガラス板の側面の何れか一つを研削した後、＃２０００の研磨パッドで研磨することにより、ガラス板に一方の主面に対して４５°になる傾斜面（第１の側面に相当）を形成し、試料Ｎｏ．３の導光板を得た。なお、傾斜面の形成には、長時間を要し、その際にガラス板が破損する虞があった。
【００８７】
続いて、ガラス板の傾斜面の下方に位置する主面の１．０ｍｍ直下にＬＥＤ光源を配置すると共に、ガラス板の傾斜面とは反対側となる側面近傍に光強度測定機の受光部を配置した。更に、予めＬＥＤ光源から直接受光した場合の光強度を測定した後、その光強度と上記導光板を通した場合の光強度とを比較して、光利用効率を算出した。その結果、光利用効率は４８％であった。
【００８８】
以上の結果から分かるように、試料Ｎｏ．１、２は、傾斜面に樹脂層を有するため、光利用効率が高かった。更に、試料Ｎｏ．１、２は、試料Ｎｏ．３よりも作製が容易であり、また試料Ｎｏ．２は、試料Ｎｏ．３と光利用効率が同等であった。
【符号の説明】
【００８９】
１、５  導光板
２、６  ガラス板
３、８  樹脂層
４  光源
７  ガラスフィルム
１０、２０  光出射面
１１、２１  光非出射面
１２、２２  第１の側面
１３、２３  第２の側面
２４  外表面
２５  接着面
【図１】
2017041302.tif 000003
【図２】
2017041302.tif 000004